СПОСОБ ПОЛУЧЕНИЯ НИКЕЛЕВОЙ ВОЛОКОННОЙ ЭЛЕКТРОДНОЙ ОСНОВЫ С РАЗВИТОЙ ПОВЕРХНОСТЬЮ ВОЛОКОН ДЛЯ ХИМИЧЕСКИХ ИСТОЧНИКОВ ТОКА И ПОЛУЧЕННАЯ ЭТИМ СПОСОБОМ НИКЕЛЕВАЯ ВОЛОКОННАЯ ОСНОВА ЭЛЕКТРОДА

-4
-2
1. Способ получения никелевой волоконной электродной основы с развитой поверхностью волокон для химических источников тока и катализаторов, заключающийся в синтезе никелевых волокон, включающем водный раствор, содержащий ионы никеля в присутствии щелочи, рН буфера, сурфактанта (поверхностно-активного вещества) и магнитного поля, восстановление названных ионов никеля восстанавливающим агентом в течение периода времени для того, чтобы сформировать никелевые волокна в названном водном растворе, отличающийся тем, что соотношение вводимого сурфактанта находится в диапазоне от 8·10 М до 5·10 М, при этом процесс ведут в диапазоне температур от 70 до 160°С, при этом осуществляют воздействие переменным и неоднородным магнитным полем величиной в диапазоне от 0,01 до 1 Тл и временем воздействия полем от 0,5 мин до 3 ч и обеспечивающий получение поверхности никелевых волокон с заранее заданными свойствами.
2
2. Никелевая волоконная электродная основа, полученная в соответствии с п.1, обладающая развитой поверхностью волокон для химических источников тока и катализаторов, отличающаяся тем, что обладает развитой поверхностью волокон до 12 м/г, состоящей из конусовидных частиц, при этом высота конусовидных частиц меняется в диапазоне от 50 до 2500 нм, угол раствора конуса от 5° до 20°, радиус закругления острия конуса от 5 до 50 нм, среднее расстояние между конусами от 80 до 1500 нм, диаметром волокон от 0,2 до 20 мкм и/или диаметром, который находится в диапазоне от 60 до 100 нм.